(57)【特許請求の範囲】
【請求項１】
ポリオール（Ａ）とポリイソシアネート（Ｂ）とを反応させて得られるウレタンプレポリマーを含有してなり、前記ポリオール（Ａ）がビスフェノールＡに２〜４モルのアルキレンオキサイドを付加して得られるポリエーテルポリオールと芳香族ポリカルボン酸及び脂肪族ポリカルボン酸とを反応させて得られるポリエーテルエステルポリオール（ａ１）、及び、下記一般式（I）で示される長鎖脂肪族ポリエステルポリオール（ａ２）を含むもので、前記（ａ２）／（ａ１）の質量比が１〜４であることを特徴とする湿気硬化型ポリウレタンホットメルト接着剤。
0005471639.tif 000008
（一般式（I）中、Ｒ１及びＲ２は、それぞれ独立して、炭素原子数が偶数である直鎖のアルキレン基を示し、かつＲ１及びＲ２の有する炭素原子数の合計は１２以上である。ｎは３〜４０を示す。）
【請求項２】
長鎖脂肪族ポリエステルポリオール（ａ２）が、炭素原子数が偶数である直鎖脂肪族ジオールと炭素原子数が偶数である直鎖脂肪族ジカルボン酸とを縮合反応させることによって得られるものである請求項１に記載の湿気硬化型ポリウレタンホットメルト接着剤。
【請求項３】
前記ポリエーテルエステルポリオール（ａ１）が、ビスフェノールＡに２〜４モルのエチレンオキサイドを付加して得られるポリエーテルポリオールと、酸成分として芳香族ポリカルボン酸を５０〜９９モル％及び脂肪族ポリカルボン酸１〜５０モル％とを反応させて得られるポリエーテルエステルポリオールである、請求項１に記載の湿気硬化型ポリウレタンホットメルト接着剤。
【請求項４】
前記ポリオール（Ａ）の（ａ２）／（ａ１）の質量比が、２〜３である請求項１に記載の湿気硬化型ポリウレタンホットメルト接着剤。
【請求項５】
基材と鏡面化粧シートとの接着に用いる請求項１に記載の湿気硬化型ポリウレタンホットメルト接着剤。
【請求項６】
基材表面に、請求項１〜４の何れか一項に記載の湿気硬化型ポリウレタンホットメルト接着剤を硬化して得られる接着剤層を有し、該接着剤層上に鏡面化粧シート層を有することを特徴とする化粧造作部材。
【発明の詳細な説明】
【技術分野】
【０００１】
本発明は、化粧板等の建築内装部材の製造に使用可能な湿気硬化型ポリウレタンホットメルト接着剤、及びそれを用いて得られる化粧造作部材に関する。
更に、詳しくは、複雑な形状の基材への鏡面化粧シートの貼り合わせの際に、鏡面化粧シートの反発による剥離を防止でき、表面平滑性に優れ、硬化後の劣化も少なく、且つ、高硬度であるため、貼り合わせ後の外的な衝撃による傷つきや凹みを防止でき、且つ、加熱によるゲル化を起こしにくく、熱安定性に優れる湿気硬化型ポリウレタンホットメルト接着剤、及びそれを用いた化粧造作部材に関する。
【背景技術】
【０００２】
従来から、建材分野では、美観の向上や耐久性の付与等の要請から、木材や集成材、合板、ＭＤＦ（ミディアム  デンシティ  ファイバーボード；中密度繊維板。即ち、木質繊維を接着剤で固めたもの）、パーチクルボード等を基材として、その基材の表面に、化粧シートなどの、その表面に装飾的な色や模様が施されているシート、フィルムなどを貼り合わせて得られる化粧造作部材が広く使用されている。
【０００３】
この化粧造作部材の製造に使用される基材は、一般に、溝部、Ｒ部、及び逆Ｒ部等の複雑な形状部位を有することが多いことから、貼り合わせに使用される接着剤には、貼り合わせ初期から常態接着強さが発現するまでの間に、前記のような複雑な形状部位で化粧シートやフィルム等の反発力に起因した剥離を防止可能なレベルの優れた接着性を有することが要求されてきた。
【０００４】
前記したような化粧シート等の反発力に起因した剥離を防止可能な接着剤としては、湿気硬化型ポリウレタンホットメルト接着剤が知られている。具体的には、長鎖脂肪族ポリエステルポリオールと３０００〜１５０００の数平均分子量を有する脂肪族ポリエーテルポリオールと１０００〜５０００の数平均分子量を有し、かつ４０℃以上のガラス転移温度を有する芳香族ポリエステルポリオールと４００〜３５００の数平均分子量を有し、かつ２０℃以下のガラス転移温度を有する芳香族ポリエステルポリオールを含むポリオール及びポリイソシアネートを反応させて得られるウレタンプレポリマー含有の湿気硬化型ポリウレタンホットメルト接着剤によれば、溝部、Ｒ部、逆Ｒ部等の複雑な形状部位を有する基材とシート等とを貼り合わせた場合であっても、貼り合わせから常態接着強度が発現するまでの間に、前記基材の複雑な形状部位におけるシート等の剥離を防止できることが知られている（特許文献１参照）。
【０００５】
しかし、前記シート等が、一般の化粧シートに樹脂を塗工又は含浸させた、いわゆる鏡面化粧シートといわれるものである場合、前記接着剤を用いた場合であっても、鏡面化粧シートが有する通常の化粧紙等よりも非常に強い反発力の影響により、基材の複雑形状部位において剥離を引き起こす場合があった。
【０００６】
また、前記鏡面化粧シートと基材とを接着して得られる化粧板等の化粧造作部材には、その鏡面性を損なわない非常に優れた表面平滑性が求められる。
【０００７】
ここで、前記特許文献１記載の湿気硬化型ポリウレタンホットメルト接着剤は、その塗工直後であれば比較的良好な平滑な塗工面を形成できるものの、該接着剤の硬化が進行するにつれて経時的に表面平滑性が損なわれ、その結果、得られる化粧造作部材の鏡面部に微細な凹凸等が発生し、その鏡面性が損なわれる場合があり問題となっていた。
【０００８】
ところで、前記したような反応性ホットメルト接着剤の塗工には、通常、ホットメルトアプリケーターといわれる接着剤の供給装置を使用することが多い。前記ホットメルトアプリケーターは、一般に、ホットメルト接着剤の投入口、投入されたホットメルト接着剤を加熱溶融するための溶融タンク、及び加熱溶融されたホットメルト接着剤を塗工するための排出口、及び該接着剤を溶融タンクから排出口へ移送するためのホース部等から構成される。
【０００９】
しかし、前記反応性ホットメルト接着剤は、熱の影響によって徐々に硬化を進行する場合があるため、前記アプリケーターの長期間にわたる使用により、前記溶融タンクや移送ホース内部に該接着剤の硬化物が溶融タンク等の壁面等に固着する場合があった。これら固着物は、接着剤とともに基材上に塗布される場合があり、それによって化粧造作部材の接着不良や外観不良を引き起こす場合があった。
【００１０】
そこで、熱による硬化を引き起こしにくい、いわゆる熱安定性に優れた反応性ホットメルト接着剤の検討がなされており、例えばポリイソシアネートと芳香環含有ポリエーテルポリオール及び／又は芳香環含有ポリエステルポリオール、並びに脂肪族ポリエステルポリオールからなるポリオールを反応させて得られるウレタンプレポリマーからなる反応性ホットメルト接着剤が知られている（特許文献２参照）。
【００１１】
しかし、鏡面性を備えた化粧造作部材の製造に使用する接着剤には、外的な衝撃等による鏡面部の傷や凹み等を防止する観点から、高硬度な接着剤層を形成できることが求められるなかで、前記接着剤では、熱安定性と高硬度による耐擦傷性とを両立することは困難な場合があった。
【００１２】
また、イソシアネート基末端のウレタンプレポリマーを含有してなる反応性ホットメルト接着剤において、前記ウレタンプレポリマーが、２個の水酸基を有するビスフェノール化合物の各水酸基当たり１モルのアルキレンオキシド付加物を８５〜１００重量％含有してなるビスフェノール化合物アルキレンオキシド付加物とジカルボン酸からなるポリエステルポリオールを含有してなる活性水素含有化合物と、ポリイソシアネートから形成されてなる反応性ホットメルト接着剤が知られている（特許文献３参照）。
【００１３】
前記特許文献３の反応性ホットメルト接着剤は、塗工性、熱安定性、及び初期接着性に若干の改善は認められたものの、溝部、Ｒ部、逆Ｒ部等の複雑な形状部位とシート等との接着に使用した場合には、接着不良を生じるという問題があり未だ不充分であった。
【００１４】
以上のように、溝部、Ｒ部、逆Ｒ部等の複雑な形状部位とシート等との剥離を防止し、耐反発性と表面平滑性とを兼ね備え、且つ熱安定性と高硬度による耐擦傷性とを両立可能な接着剤は未だ見いだされていない。
【先行技術文献】
【特許文献】
【００１５】
【特許文献１】特開２００５−３２０５２０号公報
【特許文献２】特開２００８−０６３５６８号公報
【特許文献３】特開２００９−２４２７４０号公報
【発明の概要】
【発明が解決しようとする課題】
【００１６】
本発明は、基材の貼り合わせの初期から常態接着強さが発現するまでの間に生じうる、溝部、Ｒ部等の基材の複雑な形状部位とシート等との反発による剥離を防止でき、硬化後の高硬度による耐擦傷性に優れ、且つ、優れた表面平滑性と熱安定性とを兼ね備えた湿気硬化型ポリウレタンホットメルト接着剤を目的とする。
【課題を解決するための手段】
【００１７】
本発明者は、上記課題を解決すべく鋭意研究を重ねた結果、ポリオールとポリイソシアネートとを反応させて得られるウレタンプレポリマーを含有してなり、前記ポリオールがビスフェノールＡに特定範囲のモル数のアルキレンオキサイドを付加して得られるポリエーテルポリオールと芳香族ポリカルボン酸及び脂肪族ポリカルボン酸とを反応させて得られるポリエーテルエステルポリオール、及び、特定の長鎖脂肪族ポリエステルポリオールとを特定割合を含む湿気硬化型ポリウレタンホットメルト接着剤が、複雑形状の基材への鏡面化粧シートなどの貼り合わせの際にシートの反発による剥離を防止でき、且つ、表面平滑性に優れており、硬化後の劣化も少なく、高硬度であるため貼り合わせ後の外的な衝撃による傷つきや凹みを防ぐ耐擦傷性に優れ、熱安定性（加熱によりゲル化しにくい）に優れていることを見出し、本発明を完成するに到った。
【００１８】
即ち、本発明は、ポリオール（Ａ）とポリイソシアネート（Ｂ）とを反応させて得られるウレタンプレポリマーを含有してなり、前記ポリオール（Ａ）がビスフェノールＡに２〜４モルのアルキレンオキサイドを付加して得られるポリエーテルポリオールと芳香族ポリカルボン酸及び脂肪族ポリカルボン酸とを反応させて得られるポリエーテルエステルポリオール（ａ１）、及び、下記一般式（Ｉ）で示される長鎖脂肪族ポリエステルポリオール（ａ２）を含むものであり、前記（ａ２）／（ａ１）の質量比が１〜４であることを特徴とする湿気硬化型ポリウレタンホットメルト接着剤に関するものである。
【００１９】
【化１】
0005471639.tif 000002
【００２０】
（一般式（I）中、Ｒ１及びＲ２は、それぞれ独立して、炭素原子数が偶数である直鎖のアルキレン基を示し、かつＲ１及びＲ２の有する炭素原子数の合計は１２以上である。ｎは３〜４０を示す。）
【００２１】
また、本発明は、基材表面に前記湿気硬化型ポリウレタンホットメルト接着剤を硬化して得られる接着剤層を有し、該接着剤層上に鏡面化粧シート層を有することを特徴とする化粧造作部材を提供するものである。
【発明の効果】
【００２２】
本発明の湿気硬化型ポリウレタンホットメルト接着剤は、特定のポリオール（Ａ）により、優れた熱安定性を有すると共に、高硬度による耐擦傷性に優れた接着剤層を形成することができる。更には、基材の複雑な形状部位（例えば、溝部、Ｒ部等）と化粧シート等とを貼り合わせた場合の、経時的なシート等の剥離防止と、形成される接着剤層の表面平滑性とを両立できるという優れた効果を有する。
したがって、表面が鏡面状の化粧シートと基材とを接着して得られる、所謂、鏡面化粧板をはじめとする化粧造作部材の製造に使用することが可能である。
【発明を実施するための最良の形態】
【００２３】
本発明の湿気硬化型ポリウレタンホットメルト接着剤（以下、「ポリウレタンホットメルト接着剤」と略す）は、後述する特定のポリオール（Ａ）及びポリイソシアネート（Ｂ）との反応物であるウレタンプレポリマーを主成分とし、必要によりその他公知の添加剤等を含有してなるものである。
【００２４】
前記ポリウレタンホットメルト接着剤を構成するウレタンプレポリマーは、空気中やそれが塗布される基材中に存在する水分（湿気）と反応して架橋構造を形成しうるイソシアネート基を分子内に有する化合物であって、常温で固体、ワックス状等の半固体、あるいは粘稠な性状を有するものである。
【００２５】
一般に「ウレタンプレポリマー」といわれるものは、比較的低分子量のものが多いが、当業者においては、数万の数平均分子量（Ｍｎ）を有するものもウレタンプレポリマーと称されており、本発明においても数万の数平均分子量を有するウレタンプレポリマーを使用することができる。
【００２６】
前記ウレタンプレポリマーのＭｎは、５００〜３００００の範囲が好ましく、１０００〜１００００の範囲がより好ましい。ウレタンプレポリマーのＭｎが前記範囲であれば、流動性や加工性に優れるポリウレタンホットメルト接着剤を得ることができる。
【００２７】
本発明で使用するウレタンプレポリマーは、湿気架橋反応性とホットメルト性の２つの特性を共に有するもので、ホットメルト性を有する化合物、例えばエチレン酢ビ系に代表されるホットメルトを入れなくともホットメルト性を有するものである。
【００２８】
前記ウレタンプレポリマーが有する湿気架橋反応性は、ウレタンプレポリマーが有するイソシアネート基と水分（湿気）が反応して開始する架橋反応に由来するものであり、ウレタンプレポリマーが有するイソシアネート基に起因する性質である。
【００２９】
一方、前記ウレタンプレポリマーが有するホットメルト性は、選択するウレタンプレポリマーの分子構造に起因する性質であり、常温では固体、ワックス状等の半固体、あるいは粘稠な性状であるが、加熱すると溶融し、流動状態あるいは液状となる性質もしくは物質の総称である。
【００３０】
ホットメルトは、無溶剤型であるとともに、常温では固形あるいは粘稠な性状であるが、熱を加えると溶融して塗布が可能な状態となり、冷却により再度凝集力が出る性状を有すため、例えば、無溶剤型の接着剤やコーティング材などとして有用である。
【００３１】
ホットメルト性は軟化点と密接な関係があり、一般に使用するウレタンプレポリマーの軟化点が低いほど作業性は良好となり、逆に、軟化点が高いほど接着強度は良好になる傾向がある。
【００３２】
本発明で使用するウレタンプレポリマーの軟化点は、好ましくは４０〜１２０℃の範囲である。前記ウレタンプレポリマーの軟化点がかかる範囲であれば、作業性も良好であり、接着強度に優れる湿気硬化型ポリウレタンホットメルト接着剤が得られる。
【００３３】
なお、本発明でいう軟化点とは、ウレタンプレポリマーの温度を段階的に上昇させた場合に、熱流動し始めて凝集力を失う温度を指し、具体的には、環球法（ＪＩＳ  Ｋ−６３０１）によって求めた値を指す。
【００３４】
本発明で用いるウレタンプレポリマーは、以下に説明するポリオール（Ａ）とポリイソシアネート（Ｂ）とを、前記ポリイソシアネート（Ｂ）の有するイソシアネート基が、前記ポリオール（Ａ）の有する水酸基に対して過剰となる条件で反応させることによって製造することができる。
【００３５】
前記ポリオール（Ａ）は、ポリエーテルエステルポリオール（ａ１）、及び前記一般式（I）で示される長鎖脂肪族ポリエステルポリオール（ａ２）を含むもので、（ａ２）／（ａ１）の質量比が１〜４のもので、好ましくは２〜３である。
【００３６】
前記ウレタンプレポリマーの製造に使用するポリエーテルエステルポリオール（ａ１）は、ビスフェノールＡに２〜４モルのアルキレンオキサイドを付加して得られるポリエーテルポリオールと芳香族ポリカルボン酸及び脂肪族ポリカルボン酸とを反応させて得られる、エーテル結合とエステル結合とを併有するポリオールである。
【００３７】
前記ポリエーテルポリエステルポリオール（ａ１）とは、ビスフェノールＡに２〜４モルのアルキレンオキサイドを付加して得られるポリエーテルポリオールと、芳香族ポリカルボン酸を５０〜９９モル％、及び脂肪族ポリカルボン酸を１〜５０モル％とを反応させて得られる、エーテル結合とエステル結合とを併有するポリエーテルポリエステルポリオールであることが好ましい。前記（ａ１）の使用は、優れた熱安定性、硬さ、表面平滑性の付与に寄与する。
【００３８】
前記ポリエーテルポリエステルポリオール（ａ１）において、ビスフェノールＡに２〜４モルのアルキレンオキサイドを付加して得られるポリエーテルポリオールを使用することが重要である。前記ビスフェノールＡに対するアルキレンオキサイドの付加量が４モルを超えるポリエーテルポリオールを使用した場合には、熱安定性と硬度の低下が起こるので好ましくない。
【００３９】
また、前記ポリエーテルポリエステルポリオール（ａ１）において、前記ビスフェノールＡに２〜４モルのアルキレンオキサイドを付加して得られるポリエーテルポリオールと反応しうるポリカルボン酸としては、芳香族ポリカルボン酸と脂肪族ポリカルボン酸とを併用することが重要である。前記ポリカルボン酸として、芳香族ポリカルボン酸のみを使用した場合には、表面平滑性に劣る。また、脂肪族ポリカルボン酸のみを使用した場合には、硬度が低くなりすぎてしまい実用に適さない。
【００４０】
前記ポリエーテルポリエステルポリオール（ａ１）において、芳香族ポリカルボン酸と脂肪族ポリカルボン酸とを、芳香族ポリカルボン酸を５０〜９９モル％、及び脂肪族ポリカルボン酸を１〜５０モル％で使用することにより、優れた表面平滑性と高硬度による耐擦傷性を両立できる。
【００４１】
前記ポリエーテルエステルポリオール（ａ１）の数平均分子量（Ｍｎ）は、好ましくは５００〜５０００の範囲であり、より好ましくは１０００〜２０００の範囲である。前記（ａ１）の水酸基価は、好ましくは５０〜１００で、酸価は２以下である。前記ポリエーテルエステルポリオール（ａ１）のＭｎや水酸基価がかかる範囲であれば、優れた熱安定性と耐擦傷性、低粘度の性状を兼ね備えた湿気硬化性ポリウレタンホットメルト接着剤を得ることができる。
【００４２】
また、前記ポリエーテルエステルポリオール（ａ１）のガラス転移温度（以下「Ｔｇ」と略す）は、−５０〜４０℃の範囲であることが、高硬度な湿気硬化性ポリウレタンホットメルト接着剤を得ることができるため好ましい。
【００４３】
なお、本発明でいうガラス転移温度（Ｔｇ）は、ＤＳＣ（示差走査熱量分析装置）を用いて、窒素雰囲気下で−８０℃から、昇温速度５℃／分で測定した吸熱ピーク温度（℃）のことを表す。
【００４４】
前記ポリエーテルエステルポリオール（ａ１）の含有量は、前記ポリオール（Ａ）及びポリイソシアネート（Ｂ）の全量１００質量部に対して、好ましくは１０〜４０質量部の範囲であり、より好ましくは２０〜３０質量部の範囲である。
【００４５】
前記ポリエーテルエステルポリオール（ａ１）は、ビスフェノールＡに２〜４モルのアルキレンオキサイドが付加したポリエーテルポリオールと脂肪族ポリカルボン酸及び芳香族ポリカルボン酸を含むポリカルボン酸とを縮合反応させることによって製造できる。この（ａ１）は、２モル付加させたものが好ましい。４モルを越えるものでは熱安定性に劣るものとなる。
【００４６】
前記ビスフェノールＡに付加しうるアルキレンオキサイドとしては、例えば、エチレンオキサイド、プロピレンオキサイド、ブチレンオキサイド等を使用することができ、これらの中でも、エチレンオキサイドを２〜４モルの使用が熱安定性や、ウレタン化反応を速やかに進行させることから好ましい。
【００４７】
前記ビスフェノールＡにアルキレンオキサイドを２〜４モル付加させる方法としては、例えば、ビスフェノールＡを開始剤として、アルキレンオキサイドを周知慣用の方法で付加する反応させる方法が挙げられる。
【００４８】
前記芳香族ポリカルボン酸としては、例えば、フタル酸、イソフタル酸、テレフタル酸等を使用することができ、これらの中でも、フタル酸を使用することが、優れた熱安定性を得ることが出来ることから好ましい。その際酸成分中のフタル酸を５０〜９９モル％使用することが好ましい。また、前記芳香族ポリカルボン酸の誘導体である、例えば、エステル誘導体、酸無水物、酸ハロゲン化物などの使用も可能である。これら芳香族ポリカルボン酸は、単独使用でも２種以上を併用してもよい。
【００４９】
前記脂肪族ポリカルボン酸としては、例えば、コハク酸、マレイン酸、アジピン酸、グルタル酸、ピメリン酸、スベリン酸、アゼライン酸、セバシン酸、ドデカン二酸等を使用することができる。これらの中でも、アジピン酸を使用することが、優れた表面平滑性と高硬度とのを共に得ることができることから好ましい。その際酸成分中のアジピン酸を１〜５０モル％使用することが好ましい。これら脂肪族ポリカルボン酸は、単独使用でも２種以上を併用してもよい。
【００５０】
前記ポリカルボン酸と共に、本発明の目的を阻害しない範囲で、必要に応じて脂環式ポリカルボン酸を併用してもよい。前記脂環式ポリカルボン酸としては、例えば、シクロヘキサンジカルボン酸、シクロペンタンジカルボン酸などが挙げられる。
【００５１】
次に、本発明で用いる長鎖脂肪族ポリエステルポリオール（ａ２）について説明する。
【００５２】
前記長鎖脂肪族ポリエステルポリオール（ａ２）は、下記一般式（I）で示される構造を有するポリオールである。
【００５３】
【化２】
0005471639.tif 000003
【００５４】
（一般式（I）中、Ｒ１及びＲ２は、それぞれ独立して炭素原子数が偶数である直鎖のアルキレン基を示し、かつＲ１及びＲ２の有する炭素原子数の合計は１２以上である。ｎは３〜４０を示す。）
【００５５】
前記一般式（I）中のＲ１は、炭素原子数が偶数である直鎖のアルキレン基であり、Ｒ１とＲ２の有する炭素原子数の合計が１２以上になる範囲で適宜選択することができるが、炭素数が４以上の偶数である直鎖のアルキレン基であることが好ましい。
【００５６】
前記一般式（I）中のＲ２は、前記Ｒ１とは独立して炭素数が偶数である直鎖のアルキレン基であり、Ｒ１とＲ２の有する炭素原子数の合計が１２以上になる範囲で適宜選択できるが、炭素原子数が１０以上の偶数である直鎖のアルキレン基であることが好ましい。
【００５７】
前記Ｒ１及びＲ２が、それぞれ前記範囲の炭素原子数を有する直鎖のアルキレン基である長鎖脂肪族ポリエステルポリオール（ａ２）を使用することによって、得られるウレタンプレポリマーの結晶性が高まり、熱安定性や硬度の低下を引き起こすことなく、基材の複雑な形状部位における化粧シート等の剥離を防止できることが可能な湿気硬化型ポリウレタンホットメルト接着剤を得ることができる。
【００５８】
前記長鎖脂肪族ポリエステルポリオール（ａ２）において、前記一般式（Ｉ）中のｎは、好ましくは３〜４０の範囲であり、より好ましくは９〜２５の範囲であり、更に好ましくは９〜１５の範囲である。前記長鎖脂肪族ポリエステルポリオール（ａ２）のｎがかかる範囲であるならば、適度な溶融粘度を有し塗装作業性に優れ、且つ、基材と前記シート等とを貼り合わせてから充分な常態接着強さが発現するまでの間に、基材の複雑な形状部位における前記シート等の剥離を防止可能なレベルの湿気硬化型ポリウレタンホットメルト接着剤を得ることができる。
【００５９】
前記長鎖脂肪族ポリエステルポリオール（ａ２）は、例えば、炭素原子数が偶数である直鎖脂肪族ジオールと炭素原子数が偶数である直鎖脂肪族ジカルボン酸とを縮合反応させることによって製造するのが好ましい。
【００６０】
前記直鎖脂肪族ジオールとしては、例えば、エチレングリコール、１，４−ブタンジオール、１，６−ヘキサンジオール、１，８−オクタンジオール、１，１０−デカンジオール等を使用することができ、これらの中で、好ましくは１，６−ヘキサンジオール、１，８−オクタンジオール、１，１０−デカンジオールである。
【００６１】
前記直鎖脂肪族ジカルボン酸としては、例えば、コハク酸、アジピン酸、セバシン酸、ドデカメチレンジカルボン酸等を使用することができ、これらの中で、好ましくはセバシン酸、ドデカメチレンジカルボン酸、ドデカン二酸である。
【００６２】
前記長鎖脂肪族ポリエステルポリオール（ａ２）を製造する際に使用する前記直鎖脂肪族ジオールと前記直鎖脂肪族ジカルボン酸との組み合わせは、前記一般式（I）で示されるＲ１とＲ２中に含まれる炭素原子数の合計が１２以上、好ましくは１２〜２０の範囲で適宜選択することができる。それら組み合わせの中でも、直鎖脂肪族ジオールとしては１，６−ヘキサンジオールが好ましく、また、直鎖脂肪族ジカルボン酸としては、ドデカン二酸、セバシン酸が好ましい。
【００６３】
前記長鎖脂肪族ポリエステルポリオール（ａ２）の数平均分子量（Ｍｎ）は、好ましくは、２０００〜１００００の範囲であり、より好ましく３０００〜５０００の範囲である。前記長鎖脂肪族ポリエステルポリオール（ａ２）の数平均分子量（Ｍｎ）がかかる範囲であれば、熱安定性に優れるものである。
【００６４】
前記長鎖脂肪族ポリエステルポリオール（ａ２）の含有量は、前記ウレタンプレポリマーを製造する際に使用するポリオール（Ａ）及びポリイソシアネート（Ｂ）の全量１００質量部に対して、好ましくは２０〜６０質量部の範囲であり、より好ましくは３０〜５０質量部の範囲である。前記範囲内の長鎖脂肪族ポリエステルポリオール（ａ２）を、前記ポリエーテルエステルポリオール（ａ１）共に、（ａ２）／（ａ１）の質量比１〜４で含むことで、耐反発性、表面平滑性に優れ、適度な溶融粘度を有し塗装作業性に優れ、且つ、基材と化粧シート等とを貼り合わせた後の、基材の複雑な形状部位における前記シート等の剥離を防止することができる。好ましくは（ａ２）／（ａ１）（質量比）は、２〜３である。
【００６５】
なお、本発明でいう「常温」とは、日本工業規格（ＪＩＳ Ｚ ８７０３）において規定される２０±１５℃（即ち、５〜３５℃）の温度範囲をいう。
【００６６】
本発明では、前記ポリオール（Ａ）の前記ポリエーテルエステルポリオール（ａ１）及び前記長鎖脂肪族ポリエステルポリオール（ａ２）の他に、本発明の目的を阻害しない範囲で必要に応じて、その他の常温液状ポリオールを併用することができる。そのポリオールとしては、特に限定しないが、例えば、前記したもの以外のポリエステルポリオールやポリエーテルポリオール、アクリルポリオール、ポリカーボネートポリオール、ポリオレフィンポリオール、ひまし油系ポリオール等を使用することができる。
【００６７】
次に、前記ウレタンプレポリマーを製造する際に使用するポリイソシアネート（Ｂ）について説明する。
【００６８】
本発明で用いるポリイソシアネート（Ｂ）としては、特に限定されず、従来公知のものが使用でき、例えば、ジフェニルメタンジイソシアネ−ト（略称；ＭＤＩ；その４，４’体、２，４’体又は２，２’体、若しくはそれらの混合物、クルードＭＤＩ）、カルボジイミド変性ＭＤＩ（変性ＭＤＩ）、ポリメチレンポリフェニルポリイソシアネート、カルボジイミド化ジフェニルメタンポリイソシアネート、トリレンジイソシアネ−ト（ＴＤＩ；その２，４体、又は２，６体、若しくはそれらの混合物）、キシリレンジイソシアネート（ＸＤＩ）、１，５−ナフタレンジイソシアネート（ＮＤＩ）、テトラメチルキシレンジイソシアネート、フェニレンジイソシアネート等の芳香族系ジイソシアネ−ト、あるいはヘキサメチレンジイソシアネート（ＨＤＩ）、ダイマー酸ジイソシアネート、ノルボルネンジイソシアネート、リジンジイソシアネート、キシリレンジイソシアネート、テトラメチルキシリレンジイソシアネート等の脂肪族系ジイソシアネート、あるいはイソホロンジイソシアネート（ＩＰＤＩ）、水添ジフェニルメタンジイソシアネート（水添ＭＤＩ）、水添キシリレンジイソシアネート（水添ＸＤＩ）、シクロヘキサンジイソシアネート、ジシクロヘキシルメタンジイソシアネート、イソホロンジイソシアネート等の脂環族系ジイソシアネートが挙げられ、これらの中でも、本発明の湿気硬化型ポリウレタンホットメルト接着剤の使用時に加熱溶融させることから、加熱溶融時の蒸気圧が低いジフェニルメタンジイソシアネート（ＭＤＩ）を使用することが好ましい。
【００６９】
次に、本発明で使用するウレタンプレポリマーの製造方法について以下に説明する。
【００７０】
前記ウレタンプレポリマーは、公知慣用の方法で製造することができ、特に限定しないが、例えば、反応容器中に仕込んだポリイソシアネート（Ｂ）に、予め水分を除去しておいたポリオール（Ａ）、即ち、ポリエーテルエステルポリオール（ａ１）及び長鎖脂肪族ポリエステルポリオール（ａ２）、その他必要に応じて、ポリカプロラクトンポリオール（ａ３）や常温で液状のポリオールや前記その他のポリオールを、それぞれ別々に滴下又はそれらの混合物を滴下した後に加熱し、ポリオールの有する水酸基が実質的に無くなるまで反応させる方法により製造することができる。前記ウレタンプレポリマーの製造は、通常、無溶剤で行うことができるが、有機溶剤中で反応させることによって製造してもよい。有機溶剤中で反応させる場合には、反応を阻害しない酢酸エチル、酢酸ｎ−ブチル、メチルエチルケトン、トルエン等の有機溶剤を使用することができるが、反応の途中又は反応終了後に減圧加熱等の適当な方法により有機溶剤を除去することが必要である。
【００７１】
前記ウレタンプレポリマーを製造する際には、必要に応じてウレタン化触媒を使用することができる。ウレタン化触媒は、前記反応の任意の段階で、適宜加えることができる。
【００７２】
前記ウレタン化触媒としては、特に限定せず、例えば、トリエチルアミン、トリエチレンジアミン、Ｎ−メチルモルホリンなどの含窒素化合物；酢酸カリウム、ステアリン酸亜鉛及びオクチル酸錫などの金属塩；ジブチル錫ジラウレートなどの有機金属化合物が挙げられる。
【００７３】
前記ウレタンプレポリマーを製造する際に使用するポリオール（Ａ）とポリイソシアネート（Ｂ）との使用割合は、前記ポリイソシアネート（Ｂ）が有するイソシアネート基と前記ポリオール（Ａ）が有する水酸基との当量比（以下、［イソシアネート基／水酸基］の当量比という。）が、１．１〜５．０の範囲内であることが好ましく、１．５〜３．０の範囲内であることがより好ましい。前記当量比をかかる範囲内に調整することによって、塗工性の良好な湿気硬化型ポリウレタンホットメルト接着剤を得ることができる。
【００７４】
本発明で使用するウレタンプレポリマーは、主に長鎖脂肪族ポリエステルポリオール（ａ２）由来の構造単位を有するウレタンプレポリマーとポリエーテルエステルポリオール（ａ１）由来の構造単位を有するウレタンプレポリマーを有するウレタンプレポリマーから構成されるドメインがそれぞれ分散した、いわゆる海島型の相分離構造を有していることが好ましい。前記海島型の相分離構造を有するウレタンプレポリマーを使用することによって、基材とシート又はフィルムとを貼り合わせてから最終接着強さが発現するまでの間に、基材の複雑な形状部位における前記シート等の剥離を防止することができ、かつ優れた最終接着強さを発現できる湿気硬化型ポリウレタンホットメルト接着剤を得ることができる。
【００７５】
本発明の湿気硬化型ポリウレタンホットメルト接着剤には、前記ウレタンプレポリマーの他に、必要に応じて、粘着付与剤、硬化触媒、可塑剤、安定剤、充填材、染料、顔料、蛍光増白剤、シランカップリング剤、ワックス等の添加剤、熱可塑性樹脂等を本発明の目的を阻害しない範囲内で適宜、選択して使用することができる。
【００７６】
前記粘着付与剤としては、例えばロジン系樹脂、ロジンエステル系樹脂、水添ロジンエステル系樹脂、テルペン系樹脂、テルペンフェノール系樹脂、水添テルペン系樹脂や、石油樹脂としてＣ5系の脂肪族樹脂、Ｃ9系の芳香族樹脂、およびＣ5系とＣ9系の共重合樹脂等を使用することができる。
【００７７】
前記可塑剤としては、例えばジブチルフタレート、ジオクチルフタレート、ジシクロヘキシルフタレート、ジイソオクチルフタレート、ジイソデシルフタレート、ジベンジルフタレート、ブチルベンジルフタレート、トリオクチルホスフェート、エポキシ系可塑剤、トルエン−スルホアミド、クロロパラフィン、アジピン酸エステル、ヒマシ油等を使用することができる。メチルアシッドホスフェート（ＡＰ−１）、アクリル系表面調整剤（ＢＹＫ−３６１Ｎ）
【００７８】
前記安定剤としては、例えばヒンダードフェノール系化合物、ベンゾトリアゾール系化合物、ヒンダードアミン系化合物等を使用することができる。
【００７９】
前記充填材としては、例えばケイ酸誘導体、タルク、金属粉、炭酸カルシウム、クレー、カーボンブラック等を使用することができる。
【００８０】
以上のように、本発明の湿気硬化型ポリウレタンホットメルト接着剤は、とりわけ高硬度で耐擦傷性に優れ、かつ表面平滑性に優れた接着剤層を形成できることから、化粧造作部材の製造に使用することができる。なかでも、基材と鏡面化粧シートとを接着して得られる、表面が鏡面状の化粧板の製造に使用することができる。
【００８１】
本発明の化粧造作部材は、前記湿気硬化型ポリウレタンホットメルト接着剤を用いて、下記するような基材とシート又はフィルムとを貼り合わせることによって製造することができ、例えば階段の踏板、ドア枠、窓枠、敷居、手摺り等に使用することができる。
【００８２】
前記基材としては、例えば、合板、ＭＤＦ（ミディアム デンシティ ファイバーボード）、パーチクルボード等の木質基材や、アルミ、鉄等の金属基材等を使用することができる。前記基材は、溝部、Ｒ部、逆Ｒ部等の複雑な形状の部位を有していてもよい。
【００８３】
前記シート又はフィルムとしては、例えばポリエステル、ナイロン、ポリスチレン、ポリカーボネート、塩化ビニル、エチレン−酢酸ビニル共重合体、ポリビニルアルコール、ポリエチレン、ポリプロピレン等の樹脂からなるシート等や、紙、突板、金属箔等を使用することができる。
【００８４】
前記シート又はフィルムは、一般に化粧紙、化粧板用原紙、化粧シートなどと称呼されている、その表面に、装飾的な無地若しくは多彩な色、又は模様が施されているものも使用することができる。また、それらの裏面には、樹脂等によりプライマー処理が施されていても良い。なかでも、前記湿気硬化型ポリウレタンホットメルト接着剤は、優れた表面平滑性を有する接着剤層を形成できることから、表面が鏡面状の化粧シートを使用する場合であっても、化粧シート由来の鏡面性を低下させることがない。また、前記接着剤であれば、高硬度の接着剤層を形成できることから、該接着剤を用いて前記機材と前記化粧シートとを接着して得られた化粧板に対して、外的な衝撃が加わった場合であっても、その表面外観や鏡面性の低下を抑制することが可能でなる。
【００８５】
本発明の湿気硬化型ポリウレタンホットメルト接着剤を用いて、前記基材と前記シート等とを貼り合わせる方法としては、例えば前記湿気硬化型ポリウレタンホットメルト接着剤を６０〜１５０℃の範囲に加熱することで溶融させ、ロールコーター、スプレーコーター、Ｔ−ダイコーター、ナイフコーター等を用いて基材上に塗布し、その塗布面に前記シート等を貼り合わせるか、又は前記ロールコーター等を用いて前記シート等の上に塗布し、その塗布面に前記基材を貼り合わせて、ロールプレス、フラットプレス、ベルトプレス等の方法で前記基材の形状に合わせて適宜、圧着させる方法が挙げられる。
【実施例】
【００８６】
以下に、本発明を実施例により具体的に説明する。
【００８７】
合成例１＜芳香族ポリエーテルエステルポリオール（Ａ−１）の調製例＞
２リットルの四つ口フラスコ内に、ビスフェノールＡのエチレンオキサイド２モル付加物を７６０質量部、無水フタル酸を１８０質量部、アジピン酸を８０質量部、及びエステル化触媒としてテトライソプロポキシチタンを０．２質量部加え２２０℃で反応させることによって、芳香族ポリエーテルエステルポリオール（Ａ−１）を調製した。
【００８８】
合成例２＜芳香族ポリエーテルエステルポリオール（Ａ−２）の調製例＞
２リットルの四つ口フラスコ内に、ビスフェノールＡのプロピレンオキサイド２モル付加物を７８０質量部、無水フタル酸を１６５質量部、アジピン酸を５５質量部、及びエステル化触媒としてテトライソプロポキシチタンを０．２質量部加え２２０℃で反応させることによって、芳香族ポリエーテルエステルポリオール（Ａ−２）を調製した。
【００８９】
合成例３＜芳香族ポリエーテルエステルポリオール（Ａ−３）の調製例＞
２リットルの四つ口フラスコ内に、ビスフェノールＡのエチレンオキサイド４モル付加物を８００質量部、無水フタル酸を１５５質量部、アジピン酸を４５質量部、及びエステル化触媒としてテトライソプロポキシチタンを０．２質量部加え２２０℃で反応させることによって、芳香族ポリエーテルエステルポリオール（Ａ−３）を調製した。
【００９０】
合成例４＜芳香族ポリエーテルエステルポリオール（Ａ−４）の調製例＞
２リットルの四つ口フラスコ内に、ビスフェノールＡのエチレンオキサイド２モル付加物を７４５質量部、イソフタル酸を２００質量部、アジピン酸を５５質量部、及びエステル化触媒としてテトライソプロポキシチタンを０．２質量部加え２２０℃で反応させることによって、芳香族ポリエーテルエステルポリオール（Ａ−４）を調製した。
【００９１】
合成例５＜芳香族ポリエーテルエステルポリオールル（Ａ−５）の調製例＞
２リットルの四つ口フラスコ内に、ビスフェノールＡのエチレンオキサイド２モル付加物を７４５質量部、テレフタル酸を２００質量部、アジピン酸を５５質量部、及びエステル化触媒としてテトライソプロポキシチタンを０．２質量部加え２２０℃で反応させることによって、芳香族ポリエーテルエステルポリオール（Ａ−５）を調製した。
【００９２】
合成例６＜芳香族ポリエーテルエステルポリオール（Ａ‘−６）の調製例＞
２リットルの四つ口フラスコ内に、ビスフェノールＡのエチレンオキサイド２モル付加物を７６０質量部、無水フタル酸を２４０質量部、及びエステル化触媒としてテトライソプロポキシチタンを０．２質量部加え２２０℃で反応させることによって、芳香族ポリエーテルエステルポリオール（Ａ‘−６）を調製した。
【００９３】
合成例７＜芳香族ポリエーテルエステルポリオール（Ａ‘−７）の調製例＞
２リットルの四つ口フラスコ内に、ビスフェノールＡのエチレンオキサイド２モル付加物を７６０質量部、アジピン酸を２４０質量部、及びエステル化触媒としてテトライソプロポキシチタンを０．２質量部加え２２０℃で反応させることによって、芳香族ポリエーテルエステルポリオール（Ａ‘−７）を調製した。
【００９４】
合成例８＜芳香族ポリエーテルエステルポリオール（Ａ‘−８）の調製例＞
２リットルの四つ口フラスコ内に、ビスフェノールＡのエチレンオキサイド６モル付加物を８５５質量部、無水フタル酸を１１０質量部、アジピン酸を３５質量部、及びエステル化触媒としてテトライソプロポキシチタンを０．２質量部加え２２０℃で反応させることによって、芳香族ポリエーテルエステルポリオール（Ａ‘−８）を調製した。
【００９５】
合成例９＜芳香族ポリエーテルエステルポリオール（Ａ‘−９）の調製例＞
２リットルの四つ口フラスコ内に、ビスフェノールＡのプロピレンオキサイド６モル付加物を８８５質量部、無水フタル酸を８５質量部、アジピン酸を３０質量部、及びエステル化触媒としてテトライソプロポキシチタンを０．２質量部加え２２０℃で反応させることによって、芳香族ポリエーテルエステルポリオール（Ａ‘−９）を調製した。
【００９６】
【表１】
0005471639.tif 000004
【００９７】
合成例１０＜長鎖脂肪族ポリエステルポリオール（Ｂ−１）の調製例＞
２リットルのフラスコに１，１２−ドデカン二酸を６００質量部、１，６−ヘキサンジオールを４００質量部、及びエステル化触媒としてテトライソプロポキシチタンを０．０５質量部を添加し、１２０℃でそれらを溶融した。次いで、撹拌しながら３〜４時間かけて２２０℃へ昇温し４時間保持した後、１００℃に冷却することによって、長鎖脂肪族ポリエステルポリオール（Ｂ−１）（数平均分子量３５００、酸価０．４、水酸基価３１．６）を調製した。
【００９８】
合成例１１＜長鎖脂肪族ポリエステルポリオール（Ｂ−２）の調製例＞
合成例１０に記載の１，１２−ドデカン二酸の代わりにセバシン酸を５４０質量部使用する以外は、合成例１０と同様の方法で反応させることによって長鎖脂肪族ポリエステルポリオール（Ｂ−２）（数平均分子量３５００、酸価０．５、水酸基価３１．５）を調製した。
【００９９】
【表２】
0005471639.tif 000005
【０１００】
《実施例１》
１リットル４ツ口フラスコ内で芳香族ポリエーテルエステルポリオール（Ａ−１）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０１】
《実施例２》
１リットル４ツ口フラスコ内で芳香族ポリエーテルエステルポリオール（Ａ−２）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０２】
《実施例３》
１リットル４ツ口フラスコ内で芳香族ポリエーテルエステルポリオール（Ａ−３）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０３】
《実施例４》
１リットル４ツ口フラスコ内で芳香族ポリエーテルエステルポリオール（Ａ−４）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０４】
《実施例５》
１リットル４ツ口フラスコ内で芳香族ポリエーテルエステルポリオール（Ａ−５）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０５】
《実施例６》
１リットル４ツ口フラスコ内で芳香族ポリエーテルエステルポリオール（Ａ−１）２５質量部、及び長鎖脂肪族ポリエステルポリオール（Ｂ−２）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０６】
《実施例７》
１リットル４ツ口フラスコ内で芳香族ポリエーテルエステルポリオール（Ａ−１）２５質量部、長鎖脂肪族ポリエステルポリオール（Ｂ−１）３０質量部、及び（Ｂ−２）２５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１０７】
《比較例１》
１リットル４ツ口フラスコ内で芳香族ポリエーテルエステルポリオール（Ａ−１）５０質量部を１００℃に減圧加熱し、４ツ口フラスコ内の全量に対する水分が０．０５質量％となるまで脱水した。
その後、４，４’−ジフェニルメタンジイソシアネートを２０質量部加え、１２０℃に昇温して、イソシアネート基含有量が一定となるまで約２時間反応させることによって湿気硬化型ポリウレタンホットメルト接着剤を調製した。
【０１０８】
《比較例２》
１リットル４ツ口フラスコ内で長鎖脂肪族ポリエステルポリオール（Ｂ−１）７０質量部を１００℃に減圧加熱し、４ツ口フラスコ内の全量に対する水分が０．０５質量％となるまで脱水した。
その後、４，４’−ジフェニルメタンジイソシアネートを１０質量部加え、１２０℃に昇温して、イソシアネート基含有量が一定となるまで約２時間反応させることによって湿気硬化型ポリウレタンホットメルト接着剤を調製した。
【０１０９】
《比較例３》
１リットル４ツ口フラスコ内で芳香族ポリエーテルエステルポリオール（Ａ’−６）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１１０】
《比較例４》
１リットル４ツ口フラスコ内で芳香族ポリエーテルエステルポリオール（Ａ’−７）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１１１】
《比較例５》
１リットル４ツ口フラスコ内で芳香族ポリエーテルエステルポリオール（Ａ’−８）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１１２】
《比較例６》
１リットル４ツ口フラスコ内で芳香族ポリエーテルエステルポリオール（Ａ’−９）２５質量部、及び長鎖脂肪族ポリエステルポリオール（Ｂ−１）５５質量部を１００℃に減圧加熱し、４ツ口フラスコ内の全量に対する水分が０．０５質量％となるまで脱水した。
その後、４，４’−ジフェニルメタンジイソシアネートを１７質量部加え、１２０℃に昇温して、イソシアネート基含有量が一定となるまで約２時間反応させることによって湿気硬化型ポリウレタンホットメルト接着剤を調製した。
【０１１３】
［化粧造作部材の作製］
溶融装置（ノードソン株式会社製、ＭＣ−１２）を用いて、実施例及び比較例で得られた各湿気硬化型ポリウレタンホットメルト接着剤を、それぞれ１１０℃の温度で１時間溶融させた。次に、鏡面化粧シート（大日本印刷株式会社製、商品名：ピアフォルテ、厚さ３００μｍ）を、プロフィールラミネーターＰＬ−３００−ＰＵＲ（株式会社丸仲鐵工所製ＰＵＲラッピング機）を用いて、１０ｍ／分の速度で供給し、加熱溶融状態の各湿気硬化型ポリウレタンホットメルト接着剤を、１２０℃に温度調節したＴダイコーター（ノードソン株式会社製、ＥＰ５１）で、８０μｍの厚さとなるように前記鏡面化粧シートの裏面に塗布し、直ちにＭＤＦ（ミディアムデンシティファイバーボード）からなる基材の形状に沿って貼り合わせ、圧着ローラーで圧着し化粧造作部材を得た。得られたそれぞれの化粧造作部材の接着状態、初期接着強さ等の評価結果を表３及び表４に示した。
【０１１４】
［耐反発性］
前記基材と前記ポリプロピレンからなるシートとを貼り合わせ、圧着した後に、温度２３℃、相対湿度６５％の環境下で２４時間養生して得られた化粧造作部材の溝部や逆Ｒ部、即ち図１に示す基材の逆Ｒ部（１）及び溝部（２）に相当する部分における前記シートの膨れや剥離の有無を目視で評価した。
【０１１５】
○：膨れ、剥離等の異常がない。
△：一部に膨れ、剥離等の異常が見られる。
×：全面にわたって膨れ、剥離等の異常が見られる。
【０１１６】
［表面平滑性］
前記基材と前記ポリプロピレンからなるシートとを貼り合わせ、圧着した後に、温度２３℃、相対湿度６５％の環境下で２４時間養生して得られた化粧造作部材に対して、目視にて、表面平滑性を確認した。
○：表面平滑性良好
×：凹凸やうねり有り
【０１１７】
［耐擦傷性］＜鉛筆硬度の測定＞
前記基材と前記ポリプロピレンからなるシートとを貼り合わせ、圧着した後に、温度２３℃、相対湿度６５％の環境下で２４時間養生して得られた化粧造作部材に対して、ＪＩＳＫ５６００−５−４に準拠して測定を行った。
○：Ｈ〜３Ｈを耐擦傷性良好
×：Ｂ〜４Ｂを耐擦傷性が悪い
【０１１８】
［熱安定性］
密閉容器に入れた湿気硬化型ポリウレタンホットメルト接着剤を、１２０℃雰囲気で１６８時間静置したあとの、樹脂の流動性を観測した。
○：流動性あり
×：流動性なし
【０１１９】
【表３】
0005471639.tif 000006
【０１２０】
表３、４中の「４，４’−ＭＤＩ」は、４，４’−ジフェニルメタンジイソシアネートを表す。
【０１２１】
【表４】
0005471639.tif 000007